(57)【要約】【課題】透明性、高表面硬度性、耐候性、耐薬品性、耐湿性、耐熱性及び生産性に優れたハードコート層付ポリカーボネートを提供する。【解決手段】熱可塑性樹脂、または熱硬化性樹脂よりなる基材に粘着層を介してハードコートフィルムが貼着されたハードコート層付樹脂シートであって、ハードコートフィルムが、少なくとも光硬化性を有するかご型のシルセスキオキサン樹脂を含有した光硬化性樹脂組成物を硬化させて、波長５５０ｎｍでの光透過率が９０％以上であると共にガラス転移温度が２５０℃以上である樹脂層を最表面に有し、且つ、樹脂層の厚みが１０μｍ以上及び２００μｍ以下であり、粘着層が(メタ)アクリル系樹脂からなる粘着剤で形成され、その厚みが３μｍ以上３０μｍ以下であることを特徴とするハードコート層付樹脂シートである。【選択図】なし【特許請求の範囲】
【請求項１】
熱可塑性樹脂又は熱硬化性樹脂よりなる基材に粘着層を介してハードコートフィルムが貼着されたハードコート層付樹脂シートであって、ハードコートフィルムが、少なくとも光硬化性を有するかご型のシルセスキオキサン樹脂を含有した光硬化性樹脂組成物を硬化させて、波長５５０ｎｍでの光透過率が９０％以上であると共にガラス転移温度が２５０℃以上である樹脂層を最表面に有し、且つ、樹脂層の厚みが１０μｍ以上２００μｍ以下であり、粘着層が(メタ)アクリル系樹脂からなる粘着剤で形成され、その厚みが３μｍ以上３０μｍ以下あることを特徴とするハードコート層付樹脂シート。
【請求項２】
樹脂層が、光硬化性を有するかご型のシルセスキオキサン樹脂を３重量％以上含有する光硬化性樹脂組成物を硬化させてなる請求項１に記載のハードコート層付樹脂シート。
【請求項３】
ハードコートフィルムが、樹脂層とガラス転移温度が７０℃以上２２０℃以下である透明プラスチックフィルムとが積層されてなる請求項１又は２に記載のハードコート層付樹脂シート。
【請求項４】
光硬化性を有するかご型のシルセスキオキサン樹脂が、下記一般式（２）
［ＲＳｉＯ3/2］n      （２）
（但し、Ｒは（メタ）アクリロイル基、又はビニル基のいずれか一つを有する有機官能基であり、ｎは８、１０、１２又は１４である）で表されるかご型シルセスキオキサン樹脂である請求項１〜３のいずれかに記載のハードコート層付樹脂シート。
【請求項５】
光硬化性を有するかご型のシルセスキオキサン樹脂が、下記一般式（１）
ＲＳｉＸ3      （１）
〔但し、Ｒは（メタ）アクリロイル基、若しくはビニル基のいずれか一つを有する有機官能基、又は下記一般式（３）、若しくは（４）
【化１】
2013252687.tif 000008
（但し、ｍは１〜３の整数であり、Ｒ1 は水素原子又はメチル基を示す）であり、Ｘは加水分解性基を示す〕で表されるケイ素化合物を有機極性溶媒及び塩基性触媒存在下で加水分解反応させると共に一部縮合させ、得られた加水分解生成物を更に非極性溶媒及び塩基性触媒存在下で再縮合させてなるかご型シルセスキオキサン樹脂である請求項１〜４のいずれかに記載のハードコート層付樹脂シート。
【請求項６】
粘着層が架橋剤を含有する(メタ)アクリル系樹脂からなる粘着剤から形成される請求項１〜５のいずれかに記載のハードコート層付樹脂シート。
【請求項７】
粘着層が(メタ)アクリル系樹脂からなる粘着剤から形成され、酸価が１０mgKOH/g以上１３０mgKOH/g以下である請求項１〜６のいずれかに記載のハードコート層付樹脂シート。
【発明の詳細な説明】
【技術分野】
【０００１】
本発明は、ハードコート層付樹脂シートに関するものである。詳しくは、透明性、高表面硬度性、耐候性、耐薬品性、耐久性及び耐熱性に優れたものであり、ＣＲＴディスプレイ、液晶ディスプレイ、プラズマディスプレイ、有機ＥＬディスプレイ等の表示装置をはじめ、保護ガラス、建材用窓ガラス、車両用窓ガラス等の建築、各種工業用途に好適なハードコート層付樹脂シートに関するものである。
【背景技術】
【０００２】
ガラスは優れた光線透過率、ガスバリア性、寸法特性等から様々な用途に使用されている。特に、ＣＲＴディスプレイ、液晶ディスプレイ、プラズマディスプレイ、有機ＥＬディスプレイ等に代表されるフラットディスプレイの分野では、より高性能で高価なガラスが提供されている。しかしながら、これらの用途では、フラットディスプレイに対する薄肉化、軽量化、低価格化の要求から、ガラスに代わって軽量、安価なポリカーボネート樹脂等のプラスチックで代替することが試みられている。しかしながら、ポリカーボネート樹脂等はガラスよりも表面硬度が低く傷が付きやすいことから、それを防ぐために表面に塗料を塗布したり、硬化性フィルムを貼り合わせるなどして表面を保護する必要がある。
【０００３】
例えば、特開２００８−２６０２０２号公報（特許文献１）には、ポリカーボネート樹脂とポリエステル樹脂とを含んだ混合樹脂組成物からなる基材層と、アクリル系ポリマーを含んだ紫外線硬化型樹脂組成物の硬化物からなるハードコート層とを備えた射出成形用ハードコートフィルムに係る発明が記載されている。また、特開２００２−１７５９号公報（特許文献２）には、樹脂フィルムに硬化性のコーティング剤を塗布して該コーティング剤を半硬化した後、これを金型内に装着してポリカーボネート樹脂を射出成形し、樹脂フィルムを剥離してから更にコーティング剤を硬化させて表面硬化されたポリカーボネート樹脂成形品の製造方法に係る発明が記載されている。そしてこの特許文献２には、ＲnＳｉ(ＯＨ)4-nの構造を有するオルガノシランにコロイダルシリカを添加したシリコーン系コーティング剤や、アクリル系コーティング剤が好ましいものとして挙げられている。
【先行技術文献】
【特許文献】
【０００４】
【特許文献１】特開２００８−２６０２０２号公報
【特許文献２】特開２００２−１７５９号公報
【発明の概要】
【発明が解決しようとする課題】
【０００５】
しかしながら、従来のハードコート層を形成する方法では基材のポリカーボネートとの密着が不十分であったり、十分な表面硬度が得られなかったり、特殊な成型方法を用いなければならないなど信頼性、性能、コスト面で満足できるものではなく、例えばフラットディスプレイの分野や車両用窓ガラスの分野において要求される性能を十分に満たすことができないといった問題がある。また、異種層の一体化により、高温や高温高湿環境下での反りといった問題が容易に考えられる。
【０００６】
本発明は、表面硬度が高く耐傷付性に優れるとともに、さらに透明性、耐候性、耐薬品性、耐久性、耐熱性及び生産性に優れ、さらに特殊な環境下での変形、反りを抑えたハードコート付樹脂シートを提供することを目的とする。
【課題を解決するための手段】
【０００７】
本発明者は、上記の課題を解決するために鋭意検討した結果、透明性を有するポリカーボネートからなるプラスチックフィルムの表面に、少なくとも光硬化性を有するかご型のシルセスキオキサン樹脂を最表面に有する樹脂層を、反りの低減が期待出来る粘着材を使用し形成することにより得られた積層体とすることで、透明性、高表面硬度性、耐候性、耐薬品性、耐久性及び耐熱性、さらに高温、高温高湿等の特殊な環境下での変形、反りを抑え、生産性に優れたハードコート層付樹脂シートが得られることを見出し、本発明を完成した。
【０００８】
すなわち、本発明は、熱可塑性樹脂、または熱硬化性樹脂よりなる基材に粘着層を介してハードコートフィルムが貼着されたハードコート層付樹脂シートであって、ハードコートフィルムが、少なくとも光硬化性を有するかご型のシルセスキオキサン樹脂を含有した光硬化性樹脂組成物を硬化させて、波長５５０ｎｍでの光透過率が９０％以上であると共にガラス転移温度が２５０℃以上である樹脂層を最表面に有し、且つ、樹脂層の厚みが１０μｍ以上及び２００μｍ以下であり、粘着層が(メタ)アクリル系樹脂からなる粘着剤で形成され、その厚みが３μｍ以上３０μｍ以下であることを特徴とするハードコート層付樹脂シートである。
【０００９】
本発明のハードコート層付樹脂シートにおいて、ハードコート層を形成する樹脂層が光硬化性を有するかご型のシルセスキオキサン樹脂を３重量％以上含有する光硬化性樹脂組成物を硬化させてなるのが好ましい態様である。
【００１０】
また、本発明のハードコート層付樹脂シートにおいて、ハードコート層が熱可塑性樹脂、又は熱硬化性樹脂よりなる基材の両面に粘着層を介してハードコートフィルムが貼着されるのが好ましい態様である。
【００１１】
また、本発明のハードコート層付樹脂シートにおいて、光硬化性を有するかご型のシルセスキオキサン樹脂が、下記一般式（２）
［ＲＳｉＯ3/2］n      （２）
（但し、Ｒは（メタ）アクリロイル基、又はビニル基のいずれか一つを有する有機官能基であり、ｎは８、１０、１２又は１４である）で表されるかご型シルセスキオキサン樹脂であるのが好ましい態様である。
【００１２】
更に、本発明のハードコート層付樹脂シートにおいて、光硬化性を有するかご型のシルセスキオキサン樹脂が、下記一般式（１）
ＲＳｉＸ3      （１）
〔但し、Ｒは（メタ）アクリロイル基、若しくはビニル基のいずれか一つを有する有機官能基、又は下記一般式（３）、若しくは（４）
【化１】
2013252687.tif 000002
（但し、ｍは１〜３の整数であり、Ｒ1 は水素原子又はメチル基を示す）であり、Ｘは加水分解性基を示す〕で表されるケイ素化合物を有機極性溶媒及び塩基性触媒存在下で加水分解反応させると共に一部縮合させ、得られた加水分解生成物を更に非極性溶媒及び塩基性触媒存在下で再縮合させてなるかご型シルセスキオキサン樹脂であるのが好ましい態様である。
【００１３】
更にまた、本発明のハードコート付樹脂シートは粘着層が(メタ)アクリル系樹脂からなる粘着剤から形成されること、酸価が１０mgKOH/g以上１３０mgKOH/g以下であること、架橋剤を含有することが、それぞれ好ましい態様である。
【発明の効果】
【００１４】
本発明のハードコート層付樹脂シートは、透明性、高表面硬度性、耐候性、耐薬品性、耐久性、耐熱性及び生産性に優れる。そのため、ＣＲＴディスプレイ、液晶ディスプレイ、プラズマディスプレイ、有機ＥＬディスプレイ等の表示装置をはじめ、保護ガラス、建材用窓ガラス、車両用窓ガラス等の建築、各種工業用途に好適なハードコート層付樹脂シートである。
【図面の簡単な説明】
【００１５】
【図１】図１は、本発明のハードコート層付ポリカーボネートの断面模式図の一例を示す。
【発明を実施するための形態】
【００１６】
以下、本発明のハードコート層付樹脂シートについて、好適な実施形態を詳細に説明する。
【００１７】
本発明において、ハードコートフィルムは、好ましくは樹脂層とガラス転移温度が７０℃以上２２０℃以下である透明プラスチックフィルムとが積層されてなるのがよい。このうち、ハードコート層付樹脂シートのハードコート層として用いられる樹脂層は、波長５５０ｎｍでの光透過率が９０％以上であると共に、ガラス転移温度（耐熱温度）が２５０℃以上である必要がある。このような樹脂層を形成するに際して、光硬化性を有するかご型のシルセスキオキサン樹脂を含有した光硬化性樹脂組成物を用いるようにする。光硬化性樹脂組成物におけるかご型のシルセスキオキサン樹脂の含有量については、好ましくは３重量％以上、より好ましくは５〜３０重量％含有するようにするのがよい。光硬化性を有するかご型のシルセスキオキサン樹脂が３重量％未満であると、得られるフィルム積層体としてフラットディスプレイの分野での使用耐熱不足となる。
【００１８】
透明プラスチックフィルムに積層される樹脂層は波長５５０ｎｍでの光透過率が９０％未満であると光透過性が不足となり、ハードコート層付樹脂シートの視認性等に問題が生じたり、意匠性を損なうおそれがある。また、樹脂層のガラス転移温度が２５０℃未満であると、例えばフラットディスプレイの分野や車両用窓ガラスの分野での使用耐熱不足となる。積層される樹脂層の耐熱温度は高いほど好ましいものであり、積層される樹脂層の他の品質である透明性、高表面硬度性、耐候性、耐薬品性、及び耐久性を阻害しなければよい。
【００１９】
光硬化性を有するかご型のシルセスキオキサン樹脂としては、例えば、次のようなものが適用できる。
【００２０】
先ず、第１の例として、下記一般式（１）
ＲＳｉＸ3      （１）
（但し、Ｒは（メタ）アクリロイル基、又はビニル基のいずれか一つを有する有機官能基であり、Ｘは加水分解性基を示す）で表されるケイ素化合物を有機極性溶媒及び塩基性触媒存在下で加水分解反応させると共に一部縮合させ、得られた加水分解生成物を更に非極性溶媒及び塩基性触媒存在下で再縮合させてなるかご型シルセスキオキサン樹脂である。
【００２１】
また、第２の例として、下記一般式（２）
［ＲＳｉＯ3/2］n      （２）
（但し、Ｒは（メタ）アクリロイル基、又はビニル基のいずれか一つを有する有機官能基であり、ｎは８、１０、１２又は１４である）で表されるかご型シルセスキオキサン樹脂である。
【００２２】
更に第３の例として、上記一般式（１）において、Ｒが下記一般式（３）、又は（４）
【化２】
2013252687.tif 000003
（但し、ｍは１〜３の整数であり、Ｒ1は水素原子又はメチル基を示す）で表される有機官能基であるかご型シルセスキオキサン樹脂である。
【００２３】
本発明においては、分子量分布及び分子構造が制御され、かつ、ケイ素原子全てに（メタ）アクリロイル基、又はビニル基を有する有機官能基からなる反応性官能基を有するかご型シルセスキオキサン樹脂であるのが好ましい。本発明の光硬化性樹脂組成物に含まれるかご型シルセスキオキサン樹脂は、分子量分布及び分子構造が制御されたかご型シルセスキオキサン樹脂のほか、このようなかご型シルセスキオキサン樹脂を主成分（好ましくは３重量％以上）として他の樹脂を含有した樹脂混合物であってもよく、また、上記式（２）で表されるｎ数の異なる成分を含んだ樹脂混合物であってもよい。更には、かご型シルセスキオキサン樹脂がオリゴマーであってもよい。ここで、かご型シルセスキオキサン樹脂を主成分として含有する樹脂混合物において、混合に適した樹脂としては、かご型シルセスキオキサン樹脂と相溶性及び反応性を有する樹脂であれば特に制限されないが、（メタ）アクリレート及びエポキシ樹脂、ウレタン樹脂等が好ましいものである。さらに光硬化性を阻害しなければ、光硬化性樹脂組成物にフィラー系添加物を加えてもよい。
【００２４】
また、光硬化性樹脂組成物には、通常、光重合開始剤が配合される。また、本発明では、適当な溶媒を希釈剤として用い光硬化性樹脂組成物の粘度調整等して用いることもできるが、溶媒の揮発除去工程を考慮すると時間を要し生産効率が低下すること、硬化後に得られる樹脂層内部に残留溶媒等が存在して成形フィルムの特性低下につながることなどから、塗布される光硬化性樹脂組成物中、溶媒の含有量は５％以下にとどめておくことがよく、実質的には溶媒が含有されていないものを使用することが好ましい。
【００２５】
ハードコート層は上記光硬化性樹脂組成物より形成された樹脂層よりなる単独のハードコートフィルムとして用いてもよいし、透明なプラスチック上に形成された「樹脂層−透明プラスチックフィルムの積層体としてもよい。この単独のハードコートフィルムあるいは「樹脂層−透明プラスチックフィルム」からなるフィルム積層体において、光硬化性樹脂組成物を硬化して得る樹脂層の厚みは１０〜２００μｍの範囲内であるのがよく、好ましくは２０〜１５０μｍであるのがよい。樹脂層の厚みが１０μmより薄いと耐熱性や表面硬度性が十分に性能発揮されず、反対に２００μｍより厚くなると樹脂層部分の硬化収縮により、変形等の発生が懸念される。また「樹脂層−透明プラスチックフィルム」からなるフィルム積層体においては、樹脂層と透明プラスチックフィルムとの厚みの比率（樹脂層の厚み÷透明プラスチックフィルムの厚み）が０．１以上及び５．０以下となることが好ましい。この厚みの比率が０．１に満たないと樹脂層が薄くなり過ぎて、光硬化性樹脂組成物の特徴である高耐熱性の効果が十分に発揮されず、ベースに用いる透明プラスチックフィルムの耐熱特性の向上が見込めなくなる。一方、厚みの比率が５．０を超えると樹脂層が厚くなり過ぎて、得られるフィルム積層体が破損しやすくなるおそれがある。また、ベースの透明プラスチックフィルムの両面に光硬化性樹脂組成物を塗工し硬化させて、「樹脂層−透明プラスチックフィルム−樹脂層」の三層構造からなるフィルム積層体としてもよい。樹脂層を片面のみに設けた「樹脂層−透明プラスチックフィルム」に比べてフィルム積層体の反りや変形等を更に低減させることができる。尚、透明プラスチックフィルムの両面に樹脂層を形成する場合には、それぞれの樹脂層が本発明で規定する各条件を満たすようにするのが好ましい。すなわち、例えば樹脂層と透明プラスチックフィルムとの厚みの比率は各樹脂層単独で透明プラスチックフィルムとの厚み比率が上述した範囲となるようにするのがよい。また、両樹脂層を同一成分のから形成してもよく、各面に塗布する光硬化性樹脂組成物を異なるようにしてもよい。
【００２６】
また、透明プラスチックフィルムについては、波長５５０ｎｍでの光透過率は８０％以上であることが好ましい。光透過率が８０％未満であると得られるフィルム積層体として光透過性が不足となり、ハードコート層付樹脂シートの視認性に問題が生じたり、意匠性を損なうおそれがある。また、この透明プラスチックフィルムについてはガラス転移温度（耐熱温度）が７０℃以上であるものを用いる。ガラス転移温度が７０℃未満であると車載用等の高温となる使用環境下において熱によるうねり、そりが発生するおそれがある。このような透明プラスチックフィルムの材質として、例えばＰＥＴ（ポリエチレンテレフタレート）、ＰＥＮ（ポリエチレンナフタレート）、ＰＢＴ（ポリブチレンフタレート）、ＣＯＰ（シクロオレフィンポリマー）、ＣＯＣ（シクロオレフィンコポリマー）、ＰＣ（ポリカーボネート）、アセテート、アクリル、フッ化ビニル、ポリアミド、ポリアリレート、セロファン、ポリエーテルスルホン、ノルボルネン樹脂系等のフィルムを例示することができ、これらのフィルムを単独で、あるいは２種類以上を組み合わせて使用できる。特に耐熱性と透明性に優れ、諸特性のバランスのとれたＰＥＴ（ポリエチレンテレフタレート）、ＰＥＮ（ポリエチレンナフタレート）、ＣＯＰ（シクロオレフィンポリマー）、及びＣＯＣ（シクロオレフィンコポリマー）が好ましい。また、樹脂層との密着性に優れた透明プラスチックフィルムを使用するのが望ましいが、樹脂層との密着性をより向上させるために、例えば透明プラスチックフィルムの表面にコロナ放電処理、紫外線照射処理、プラズマ処理等の表面活性処理を行ってもよい。
【００２７】
透明プラスチックフィルムの厚みについては、上述した樹脂層との厚みの比率を満たすことが必要であるが、単独の厚みとしては好ましくは０．０５ｍｍ以上であるのがよい。透明プラスチックフィルムの厚さが０．０５ｍｍに満たない場合、樹脂層の硬化時の収縮による変形の発生のおそれや塗工時の張力に耐えられないおそれがある。尚、透明プラスチックフィルムの表面形状については、平坦性を有するものであっても、表面に凹凸加工が施されているものであってもよい。ただし、透明性を阻害しない表面形状が好ましい。
【００２８】
光硬化性樹脂組成物は、液状であることから公知の塗布装置で塗布できるが、塗布ヘッドを用いて硬化反応を起こすとゲル状の付着物が筋や異物の原因となるため、望ましくは塗布ヘッドには紫外線が当たらないようにするのがよい。塗布方式としては、グラビアコート、ロールコート、リバースコート、ナイフコート、ダイコート、リップコート、ドクターコート、エクストルージョンコート、スライドコート、ワイヤーバーコート、カーテンコート、押出コート、スピナーコート等の公知の方法を用いることができる。
【００２９】
光硬化性樹脂組成物は、透明プラスチックフィルムに塗工し流延させた後、光硬化を実施するが、この光硬化としては、紫外線照射法が一般的である。通常、紫外線ランプを使用して紫外線を発生させて照射することができる。紫外線ランプには、メタルハライドランプ、高圧水銀ランプ、低圧水銀ランプ、パルス型キセノンランプ、キセノン／水銀混合ランプ、低圧殺菌ランプ、無電極ランプ等があり、いずれも使用することができる。これらの紫外線ランプの中でも、メタルハライドランプもしくは高圧水銀ランプが好ましい。照射条件はそれぞれのランプ条件によって異なるが、照射露光量が２０〜１００００ｍJ／ｃｍ2程度であればよく、好ましくは１００〜１００００ｍJ／ｃｍ2である。また、光エネルギーの有効利用の観点から、紫外線ランプには楕円型、放物線型、拡散型等の反射板を取り付けるのが好ましく、さらには、冷却対策として熱カットフィルター等を装着するようにしてもよい。
【００３０】
また、紫外線ランプの照射箇所には、冷却装置を有していることが好ましい。この冷却装置により、紫外線ランプからの発生する熱に誘発される透明プラスチックフィルム等の熱変形を抑制することができる。冷却方式としては、空冷方式、水冷方式等の公知の方法がある。
【００３１】
紫外線硬化反応はラジカル反応であるため酸素による反応阻害を受ける。そのため、光硬化性樹脂組成物は、透明プラスチックフィルムへ塗工、流延後、光硬化を実施するが、塗工、流延後、酸素阻害を防止するため、光硬化性樹脂組成物上へ透明カバーフィルムを施し、流延された原料の液状光硬化性樹脂の表面では酸素濃度を１％以下にすることが好ましく、０．１％以下にすることがより好ましい。酸素濃度を小さくするには、表面に空孔がなく、酸素透過率の小さい透明カバーフィルムを採用する必要がある。透明カバーフィルムとしては、ＰＥＴ（ポリエチレンテレフタレート）、ＰＣ（ポリカーボネート）、ポリプロピレン、ポリエチレン、アセテート、アクリル、フッ化ビニル、ポリアミド、ポリアリレート、セロファン、ポリエーテルスルホン、ノルボルネン樹脂系等のフィルムを単独で、あるいは２種類以上を組み合わせて使用できる。ただし、光硬化性樹脂組成物との剥離が可能でなければならない。この為、これらの透明カバーフィルムの表面にシリコン塗布、フッ素塗布等の易剥離処理が施されているものが好ましい。ハードコート層が樹脂層単独とする場合にも透明プラスチックフィルムに対し同様の易剥離処理を施されているものを用いる。
【００３２】
本発明において、熱可塑性樹脂又は熱硬化性樹脂よりなる基材としては、前記透明プラスチックフィルムと同様なものを使用することができる。例えば、ＰＥＴ（ポリエチレンテレフタレート）、ＰＥＮ（ポリエチレンナフタレート）、ＰＢＴ（ポリブチレンフタレート）、ＣＯＰ（シクロオレフィンポリマー）、ＣＯＣ（シクロオレフィンコポリマー）、ＰＣ（ポリカーボネート）、アセテート、アクリル、フッ化ビニル、ポリアミド、ポリアリレート、セロファン、ポリエーテルスルホン、ノルボルネン樹脂系等のフィルムを例示することができ、これらのフィルムを単独で、あるいは２種類以上を組み合わせて使用できる。これらのうち強度と透明性に優れる点から、ＰＥＴ（ポリエチレンテレフタレート）、ＰＥＮ（ポリエチレンナフタレート）、ＰＣ（ポリカーボネート）、ＣＯＰ（シクロオレフィンポリマー）、及びＣＯＣ（シクロオレフィンコポリマー）が好ましい。
【００３３】
本発明において、フィルム積層体と熱可塑性樹脂及び熱硬化性樹脂よりなる基材とを接着する粘着層を形成する材料については、(メタ)アクリル系樹脂からなる粘着剤を用いる。粘着層の厚みは３μｍ以上３０μｍ以下が好ましく、より好ましくは５μｍ以上２０μｍ以下であり、更に好ましくは７μｍ以上１５μ以下である。３μｍ以下であると十分な接着性を維持できず剥れが生じる恐れがあり、３０μｍを超えると被着体のハードコート特性を低下させる恐れがある。
【００３４】
（メタ）アクリル系樹脂粘着剤は、主成分である官能基を持たない（メタ）アクリル酸アルキルエステルと、官能基を有する（メタ）アクリル酸系モノマーや不飽和多塩基酸との共重合体である。官能基を有する（メタ）アクリル酸系モノマーは架橋剤を用いる場合の反応点として活用され、架橋により粘着性の改良、共重合体のガラス転移温度の制御による凝集力や耐熱性の向上等が期待できる。該共重合体中における官能基を有する（メタ）アクリル酸系モノマー及び／又は不飽和多塩基酸の使用量は、共重合体を構成する全モノマー成分の総質量中に通常０．１〜２０質量％、好ましくは１〜１５質量％、更に好ましくは４〜１２質量％である。
【００３５】
官能基を持たない（メタ）アクリル酸系アルキルエステルとしては、（メタ）アクリル酸メチル、（メタ）アクリル酸エチル、（メタ）アクリル酸ｎ−プロピル、（メタ）アクリル酸ｎ−ブチル、アクリル酸ｉｓｏ−ブチル、（メタ）アクリル酸ｔｅｒｔ−ブチル、（メタ）アクリル酸ｉｓｏ−アミル、（メタ）アクリル酸ｎ−ヘキシル、（メタ）アクリル酸シクロヘキシル、（メタ）アクリル酸ベンジル、（メタ）アクリル酸２−エチルヘキシル、（メタ）アクリル酸オクチル、（メタ）アクリル酸フェネチル、（メタ）アクリル酸ノニル、（メタ）アクリル酸デシル、（メタ）アクリル酸ウンデシル又は（メタ）アクリル酸ドデシルなどの、アルキル基の炭素数が１〜１２である（メタ）アクリル酸アルキルエステルが挙げられ、好ましくは（メタ）アクリル酸ｎ−ブチルである。これらは必要に応じ２種類以上を併用しても良い。
尚、本願明細書中の、例えば「（メタ）アクリル酸メチル」との記載は、「アクリル酸メチル」及び「メタクリル酸メチル」の両者を示している。
【００３６】
官能基を有する（メタ）アクリル酸系モノマーの具体例としては、（メタ）アクリル酸の如きカルボキシル基を有するモノマー、（メタ）アクリル酸２−ヒドロキシルエチル及び（メタ）アクリル酸ヒドロキシブチルの如きヒドロキシ基を有する（メタ）アクリル酸エステル、（メタ）アクリルアミド、モルホリル（メタ）アクリルアミド、Ｎ，Ｎ−ジメチルアミノエチル（メタ）アクリレート及びＮ−ｔｅｒｔ−ブチルアミノエチル（メタ）アクリレートの如きアミノ基を有する(メタ)アクリル酸エステル、並びにグリシジル（メタ）アクリレートの如きエポキシ基を有する（メタ）アクリル酸エステルなどが挙げられ、好ましくは（メタ）アクリル酸である。不飽和多塩基酸の具体例としては、イタコン酸、マレイン酸、クロトン酸又はフマール酸の如きカルボキシル基を有するモノマーが挙げられる。
【００３７】
該粘着剤は粘着力、凝集力に優れると共に、共重合させた後のポリマー中には光や酸で反応する不飽和結合がないため光や酸素に対する安定性が高く、また、モノマーの種類や分子量の選択の自由度が高いという理由からも好ましい。透明基材への密着性を保持するためには粘着剤の分子量（重合度）がある程度高いもの、即ち、粘着剤中の主ポリマーの重量平均分子量（Ｍｗ）が４０万〜２００万程度のものが好ましく、より好ましくは８０万〜１８０万程度である。
尚、ここでいう重量平均分子量（Ｍｗ）は、ゲルパーミエイションクロマトグラフィーの測定により得られるポリスチレン換算の重量平均分子量を意味する。
【００３８】
該粘着剤のガラス転移温度（Ｔｇ）は通常−８０〜０℃であり、−６０〜−２０℃が好ましい範囲である。粘着剤のガラス転移温度が−８０℃を下回る場合には室温域における粘着剤の凝集力が低下することで透明基材が被着体から剥がれやすくなる恐れがあり、逆に０℃を上回る場合にも粘着剤の粘着力が低下することで、同様に透明基材が被着体から剥がれやすくなる恐れがある。
【００３９】
本発明の該粘着剤に架橋剤を配合することにより前記共重合体に架橋処理を施すことができる。使用し得る架橋剤の具体例としては、ヘキサメチレンジイソシアネート及びヘキサメチレンジイソシアネートのトリメチロールプロパン付加物などの脂肪族ジイソシアネート、トリレンジイソシアネート、キシリレンジイソシアネート及びトリレンジイソシアネートのトリメチロールプロパン付加物等の芳香族ジイソシアネートの如きポリイソシアネート、トリメチロールメラミンの如きメラミン化合物、ヘキサメチレンジアミン及びトリエチルジアミンの如きポリアミン、ポリエチレングリコールジグリシジルエーテル、トリメチロールプロパントリグリシジルエーテル及びビスフェノールＡ・エピクロルヒドリンの如きエポキシ化合物、アルミニウムアセチルアセトンの如き金属キレート化合物、並びに塩化アルミニウムの如き金属塩等が挙げられ、好ましくは芳香族イソシアネートである。その配合量は、共重合体１００質量部あたり０．００５〜５質量部、好ましくは０．０１〜３質量部程度である。
【００４０】
該粘着剤の酸価は１０〜１３０ｍｇＫＯＨ／ｇの範囲が好ましく、更に好ましくは３０〜９０ｍｇＫＯＨ／ｇの範囲である。該範囲においては、表面張力の向上により被着体との接着性優れる。更に架橋剤を用いた場合、架橋により粘着層の膜強度が向上し、被着体との積層後、該被着体のハードコート特性の低下を防ぐことが出来る。
【００４１】
該粘着剤には必要に応じ、酸化防止剤、帯電防止剤、紫外線吸収剤、光安定剤、消泡剤などを添加することも可能である。
【００４２】
ハードコート層を圧着により重ね合わせることになるが、なお、ハードコート層が樹脂層と透明プラスチックフィルムとの２層からなる場合、耐熱性、耐薬品性、表面硬度性を発現させるため、透明プラスチックフィルム側を接着層に対向させ、樹脂層が最表面に来るようにするのが好ましい。
【００４３】
また、ハードコート層を両面に付与したい場合は、中間の樹脂層の両面に、粘着剤層を設け、表面にハードコート層を圧着した構成にもすることができる。両面にハードコート層を付与することで、ハードコート層が樹脂層と透明プラスチックフィルムとの２層からなる場合に比べてフィルム積層体の反りや変形等を更に低減させることができる。
【００４４】
本発明において用いられる樹脂層については特に制限はなく、得られるハードコート層付樹脂シートの用途等に応じて適宜選択するのがよく、ハードコート付樹脂シートを通じた視認性が要求される場合には透明であることが必要であるが、機能に応じて色や模様等が付されたものであってもよい。
【実施例】
【００４５】
以下、実施例及び比較例に基づいて本発明をより具体的に説明するが、本発明は下記の実施例に限定されるものではない。なお、実施例もしくは比較例中の「部」は重量部を表す。
【００４６】
［実施例１］
トリメチロールプロパントアクリレート(日本化薬社製KS-TMPA)８０部、シルセスキオキサンオリゴマー（下記構造式１）２０部、ヒドロキシシクロヘキシルフェニルケトン(チバ・スペシャルティ・ケミカルズ社製IRGACURE 184)２．５部を均一に攪拌混合した後、脱泡して液状の光硬化性樹脂組成物を得たのち、本液状の光硬化性樹脂組成物を塗工装置へ投入し、これを毎分１ｍで巻き出した透明プラスチックフィルム（ＰＥＴ：ポリエチレンテレフタレートフィルム、幅３００ｍｍ、厚さ０．１８８ｍｍ、波長５５０ｎｍでの光透過率９０％以上）上へスロットダイコーター法にて片面に塗布した。そして、透明カバーフィルム（ポリエチレンテレフタレートフィルム、幅３００ｍｍ、厚さ０．１８８ｍｍ、光透過率９０％以上）を塗工した光硬化性樹脂へ圧着したのち、メタルハライドランプにて紫外線を５００ｍＪ／ｃｍ2の割合で照射した。硬化して得られた樹脂層の厚みは０．１５ｍｍとなるようにした。その後、透明カバーフィルム及び透明プラスチックフィルムを剥離除去し、樹脂層（厚さ：０．１５ｍｍ）の単層フィルム積層体を得た。得られたフィルムについて、樹脂層の反応率を測定した結果は８５％以上であった。また、樹脂層の波長５５０ｎｍでの光透過率を測定したところ９１％であった。更には、樹脂層のガラス転移温度について示差走査熱量測定方法にて求めたところ、３００℃以上であった。これらの結果を表１にまとめて示す。
【化３】
2013252687.tif 000004
【００４７】
【表１】
2013252687.tif 000005
【００４８】
次に、基材として熱可塑性樹脂（ポリカーボネートフィルム、帝人社製ＰＣ−２１５１、２００ｍｍ×２００ｍｍ×厚さ０．５ｍｍ）に、アクリル系樹脂粘着剤（日本化薬製ＴＳＰ−１１０：酸価８３ｍｇＫＯＨ/ｇ）１００部に対してトリレンジイソシアネートを１部配合した粘着剤からなる厚さ１０μｍの粘着シートを使用し、上記で得られたフィルムを貼り合わせ、圧着し、ハードコート層付ポリカーボネートを得た。得られたハードコート層付ポリカーボネートについて、以下の評価を行った。結果を表２に示す。
【００４９】
［表面硬度測定試験］
鉛筆硬度法（ＪＩＳ−Ｋ５４００）に準じて、各種硬度の鉛筆を９０度の角度でハードコート層付ポリカーボネートの表面に当て、荷重750ｇで引っ掻き、傷が発生しない鉛筆のかたさを表示した。
【００５０】
［高温試験、高温高湿試験］
ハードコート層付ポリカーボネートを８５℃の環境時に１２０時間、８５℃ｘ８５％の環境下に７２時間入れた際の反りを表示した。
○：ハードコート層とＰＣ層の間で剥離等の発生、外観以上無し
×：ハードコート層のＰＣ層の間で剥離等の発生、外観以上無し
【００５１】
［評価方法：耐薬品試験］
ハードコート層表面にトルエンを滴下し、表面の耐薬品性を以下の基準で評価した。
○：ハードコート層の表面に溶解、荒れ等の外観異常無し
×：ハードコート層の表面に溶解、荒れ等の外観異常有り
【００５２】
【表２】
2013252687.tif 000006
【００５３】
［実施例２］
トリメチロールプロパントアクリレート(日本化薬社製KS-TMPA)８０部、シルセスキオキサンオリゴマー（下記構造式２）２０部、ヒドロキシシクロヘキシルフェニルケトン(チバ・スペシャルティ・ケミカルズ社製IRGACURE 184)２．５部を均一に攪拌混合した後、脱泡して液状の光硬化性樹脂組成物を得たのち、本液状の光硬化性樹脂組成物を塗工装置へ投入し、これを毎分１ｍで巻き出した透明プラスチックフィルム（ＰＥＴ：ポリエチレンテレフタレートフィルム、幅３００ｍｍ、厚さ０．１８８ｍｍ、波長５５０ｎｍでの光透過率９０％以上）上へスロットダイコーター法にて片面に塗布した。そして、透明カバーフィルム（ポリエチレンテレフタレートフィルム、幅３００ｍｍ、厚さ０．１８８ｍｍ、光透過率９０％以上）を塗工した光硬化性樹脂へ圧着したのち、メタルハライドランプにて紫外線を５００ｍJ／ｃｍ2の割合で照射した。硬化して得られた樹脂層の厚みは０．１５ｍｍとなるようにした。その後、透明カバーフィルム及び透明プラスチックフィルムを剥離除去し、樹脂層（厚さ：０．１５ｍｍ）の単層フィルム積層体を得た。得られたフィルムについて、反応率を測定した結果は８５％以上であった。また、実施例１と同様にして、樹脂層の光透過率及びガラス転移温度を求めたところ、表１に示したとおりであった。
【化４】
2013252687.tif 000007
【００５４】
そして、実施例１と同じように基材としてポリカーボネート（帝人社製、ＰＣ−２１５１、厚さ：０．５ｍｍ）に、アクリル系樹脂粘着剤（日本化薬製ＴＳＰ−１１０：酸価８３ｍｇＫＯＨ/ｇ）１００部に対してトリレンジイソシアネートを１部配合した粘着剤からなる厚さ１０μｍの粘着シートを使用し、上記で得られたフィルムを貼り合わせ、圧着し、ハードコート層付ポリカーボネートを得た。得られたハードコート層付ポリカーボネートを実施例１と同様に評価した。結果を表２に示す。
【００５５】
［実施例３］
シルセスキオキサンオリゴマー（構造式２）２５部、ジペンタエリスリトール（日本化薬社製、商品名「ＫＡＹＡＲＡＤ  ＤＰＨＡ」）６５部、ジメチロールトリシクロデカンジアクリレート（共栄社化学社製、商品名「ライトアクリレートＤＣＰ−Ａ」１０部、ヒドロキシシクロヘキシルフェニルケトン（チバ・スペシャリティ・ケミカルズ社製、商品名「ＩＲＧＡＣＵＲＥ１８４」）２．５部を均一に攪拌混合した後、脱泡して液状の光硬化性樹脂組成物を得たのち、本液状の光硬化性樹脂組成物を塗工装置へ投入し、これを毎分１ｍで巻き出した透明プラスチックフィルム（ＰＥＴ：ポリエチレンテレフタレートフィルム、幅３００ｍｍ、厚さ０．１８８ｍｍ、波長５５０ｎｍでの光透過率９０％以上）上へスロットダイコーター法にて片面に塗布した。そして、透明カバーフィルム（ポリエチレンテレフタレートフィルム、幅３００ｍｍ、０．１８８ｍｍ、光透過率９０％以上）を塗工した光硬化性樹脂へ圧着したのち、メタルハライドランプにて紫外線を５００ｍJ／ｃｍ2の割合で照射した。硬化して得られた樹脂層の厚みは０．１５ｍｍとなるようにした。その後、透明カバーフィルム及び透明プラスチックフィルムを剥離除去し、樹脂層（厚さ：０．１５ｍｍ）の単層フィルム積層体を得た。得られたフィルムについて、樹脂層の反応率を測定した結果は８５％以上であった。また、実施例１と同様にして、樹脂層の光透過率及びガラス転移温度を求めたところ、表１に示したとおりであった。
【００５６】
そして、実施例１と同じように基材としてポリカーボネート（帝人社製、ＰＣ−２１５１、厚さ：０．５ｍｍ）に、アクリル系樹脂粘着剤（日本化薬製ＴＳＰ−１１０：酸価８３ｍｇＫＯＨ/ｇ）１００部に対してトリレンジイソシアネートを１部配合した粘着剤からなる厚さ１０μｍの粘着シートを使用し、上記で得られたフィルムを貼り合わせ、圧着し、ハードコート層付ポリカーボネートを得た。得られたハードコート層付ポリカーボネートを実施例１と同様に評価した。結果を表２に示す。
【００５７】
［実施例４］
シルセスキオキサンオリゴマー（構造式２）２５部、ジペンタエリスリトール（日本化薬社製、商品名「ＫＡＹＡＲＡＤ  ＤＰＨＡ」）６５部、ジメチロールトリシクロデカンジアクリレート（共栄社化学社製、商品名「ライトアクリレートＤＣＰ−Ａ」１０部、ヒドロキシシクロヘキシルフェニルケトン（チバ・スペシャリティ・ケミカルズ社製、商品名「ＩＲＧＡＣＵＲＥ１８４」）２．５部を均一に攪拌混合した後、脱泡して液状の光硬化性樹脂組成物を得たのち、本液状の光硬化性樹脂組成物を塗工装置へ投入し、これを毎分１ｍで巻き出した透明プラスチックフィルム（ＰＥＴ：ポリエチレンテレフタレートフィルム、幅３００ｍｍ、厚さ０．１ｍｍ、波長５５０ｎｍでの光透過率９０％以上）上へスロットダイコーター法にて両面に同時に塗布した。そして、透明カバーフィルム（ポリエチレンテレフタレートフィルム、幅３００ｍｍ、厚さ０．１ｍｍ、光透過率９０％以上）を塗工した光硬化性樹脂へ両面から圧着したのち、メタルハライドランプにて紫外線を５００ｍJ／ｃｍ2の割合で両面から照射した。硬化して得られた樹脂層の片側の厚みはそれぞれ０．０５ｍｍとなるようにした。その後、透明カバーフィルムを剥離除去し、「樹脂層（厚さ：０．０５ｍｍ）−透明プラスチックフィルム（厚さ：０．１ｍｍ）−樹脂層（厚さ：０．０５ｍｍ）」の三層構造からなるフィルム積層体（合計厚さ：０．２ｍｍ）を得た。尚、各樹脂層の反応率を測定した結果は８５％以上であった。また、実施例１と同様にして、樹脂層の光透過率とガラス転移温度、及び透明プラスチックフィルムのガラス転移温度を求めたところ、表１に示したとおりであった。
【００５８】
そして、実施例１と同じように基材としてポリカーボネート（帝人化成社製ＰＣ−２１５１、厚さ：０．５ｍｍ）に、アクリル系樹脂粘着剤（日本化薬製ＴＳＰ−１１０：酸価８３ｍｇＫＯＨ/ｇ）１００部に対してトリレンジイソシアネートを１部配合した粘着剤からなる厚さ１０μｍの粘着シートを使用し、上記で得られたフィルム積層体（厚さ：０．２ｍｍ）を貼り合わせ、圧着し、ハードコート層付ポリカーボネートを得た。得られたハードコート層付ポリカーボネートを実施例１と同様に評価した。結果を表２に示す。
【００５９】
［比較例１］
実施例１と同じように基材としてポリカーボネート（帝人化成社製ＰＣ−２１５１、厚さ：０．５ｍｍ）に、アクリル系樹脂粘着剤（日本化薬製ＴＳＰ−１１０：酸価８３ｍｇＫＯＨ/ｇ）１００部に対しトリレンジイソシアネートを１部配合した粘着剤からなる厚さ５０μｍの粘着シートを使用し、実施例１で得られたフィルムを貼り合わせ、圧着し、ハードコート層付ポリカーボネートを得た。得られたハードコート層付ポリカーボネートを実施例１と同様に評価した。結果を表２に示す。
【００６０】
［参考例１］
実施例１と同じように基材としてポリカーボネート（帝人化成社製ＰＣ−２１５１、厚さ：０．５ｍｍ）に、アクリル系粘着剤（日本化薬製ＴＳＰ−１２０：酸価１６５ｍｇＫＯＨ/ｇ）１００部に対しトリレンジイソシアネートを１部配合した粘着剤からなる厚さ１０μｍの粘着シートを使用し、実施例１で得られたフィルムとを貼り合わせ、圧着し、ハードコート層付ポリカーボネートを得た。得られたハードコート層付ポリカーボネートを実施例１と同様に評価した。結果を表２に示す。
【産業上の利用可能性】
【００６１】
本発明は、透明性、高表面硬度性、耐候性、耐薬品性、耐湿性、耐熱性及び生産性に優れたハードコート層付樹脂シートを提供するものである。得られたハードコート層付ポリカーボネートは、例えばＣＲＴディスプレイ、液晶ディスプレイ、プラズマディスプレイ、有機ＥＬディスプレイ等の表示装置に用いられるガラスをはじめ、保護ガラス、建材用窓ガラス、車両用窓ガラス等に代表されるように各種材料に用いられ、特に薄型化が要求されるような材料に好適であり、このようなハードコート層付ポリカーボネートを得ることが可能となる本発明は、その産業上の利用価値が極めて高いものである。
【符号の説明】
【００６２】
１：透明フィルム
２：接着層
３：ポリカーボネート
４：ハードコート層
【図１】
2013252687.tif 000009